(57)【要約】      （修正有）【課題】無電解銅鍍金層に感光材を塗布した後に露光現像してレジストパターンを形成してパルス鍍金と直流鍍金をしてバンプパッドを形成させることにより高密度で高信頼性の基板を製造するフリップチップバンプパッド形成方法及びその構造に関する。【解決手段】絶縁層３１０表面に無電解銅鍍金をして無電解銅鍍金層を形成して感光材３２０を塗布する第１段階と、上記感光材３２０を露光/現像してレジストパターン３３０を形成して、パルス鍍金でパルス鍍金層３４０を形成する第２段階と、上記第２段階で形成されたパルス鍍金層上に電解銅直流鍍金を実施して直流鍍金層を形成する第３段階、及び上記第２段階で形成されたレジストパターン３３０を除去して、上記第１段階で形成された無電解銅鍍金層を除去する第４段階を含んで構成される。【選択図】図３ｃ
2005197649.tif 000002
【特許請求の範囲】
【請求項１】
絶縁層表面に無電解の銅鍍金をして無電解銅鍍金層を形成して感光材を塗布する第１段階と、
上記感光材を露光／現像してレジストパターンを形成して、パルス鍍金でパルス鍍金層を形成する第２段階と、
上記第２段階で形成されたパルス鍍金層上に電解銅の直流鍍金を施して直流鍍金層を形成する第３段階と、及び
上記第２段階で形成されたレジストパターンを除去して、上記第１段階で形成された無電解銅鍍金層を除去する第４段階を含んでなるフリップチップバンプパッドの形成方法。
【請求項２】
上記第１段階は、絶縁層表面に無電解の銅鍍金をして無電解銅鍍金層を形成する第１−１段階と、及び
上記第１−１段階で形成された無電解銅鍍金層上に感光材を塗布する第１−２段階を含んでなることを特徴とする請求項１記載のフリップチップバンプパッドの形成方法。
【請求項３】
上記１−２段階で上記無電解銅鍍金層上に塗布された感光材が２５ｕｍ以下であることを特徴とする請求項２記載のフリップチップバンプパッドの形成方法。
【請求項４】
上記１−２段階で上記無電解銅鍍金層上に塗布された感光材がドライフィルムであることを特徴とする請求項２記載のフリップチップバンプパッドの形成方法。
【請求項５】
上記第２段階は、上記感光材を露光/現像してレジストパターンを形成する第２−１段階と、及び
上記感光材が露光／現像されて形成されたレジストパターンに電解パルス鍍金でパルス鍍金層を形成する第２−２段階を含んでなることを特徴とする請求項１記載のフリップチップバンプパッドの形成方法。
【請求項６】
上記第２−２段階で形成されたパルス鍍金層が５〜１０ｕｍであることを特徴とする請求項５記載のフリップチップバンプパッドの形成方法。
【請求項７】
絶縁層上にパターン化されて所定の高さで積層された無電解銅鍍金の薄膜パターン層と、
上記無電解銅鍍金の薄膜パターン層上に所定の高さで積層されたパルス鍍金層と、及び
上記パルス鍍金層上に所定の高さで積層された直流鍍金層を含んでなるフリップチップバンプパッド構造。
【請求項８】
上記パルス鍍金層と上記直流鍍金層が総２０ｕｍ以下であることを特徴とする請求項７記載のフリップチップバンプパッド構造。
【請求項９】
上記直流鍍金層が５〜１０ｕｍであることを特徴とする請求項７記載のフリップチップバンプパッド構造。
【発明の詳細な説明】
【技術分野】
【０００１】
本発明はフリップチップバンプパッド形成方法とその構造に関するもので、特に無電解銅鍍金層に感光材を塗布した後に露光現像してレジストパターンを形成し、パルス鍍金と直流鍍金を施してバンプパッドを形成させることで高密度で高信頼性の基板を製造するフリップチップバンプパッドの形成方法及びその構造に関するものである。
【背景技術】
【０００２】
半導体製造工程はシリコーン・チップ（ｓｉｌｉｃｏｎ  ｃｈｉｐ）の製作、パッケージング、検査の３段階で構成される。この中、パッケージングと検査工程が原価全体の７０％を占めていることが知られているし、パッケージングはチップ（ｃｈｉｐ）の大きさと性能に大きな影響を与える。
電子パッケージングは半導体チップ（ｃｈｉｐ）を構成してシステムで作る技術としてパッケージングの機能は次のようになる。
【０００３】
（１）信号分配（ｓｉｇｎａｌ  ｒｅｄｉｓｔｒｉｂｕｔｉｏｎ）、（２）電力分配（ｐｏｗｅｒ  ｄｉｓｔｒｉｂｕｔｉｏｎ）、（３）機械的支持及び保護（ｍｅｃｈａｎｉｃａｌ  ｓｕｐｐｏｒｔ  ａｎｄ  ｐｒｏｔｅｃｔｉｏｎ）、（４）熱管理（ｔｈｅｒｍａｌ  ｍａｎａｇｅｍｅｎｔ）などである。
電子パッケージングの（１）チップ（ｃｈｉｐ）内部の接続（ｉｎｔｅｒｃｏｎｎｅｃｔｉｏｎ）段階、（２）半導体チップを単一チップモジュール（ｓｉｎｇｌｅ  ｃｈｉｐ  ｍｏｄｕｌｅ：ＳＣＭ）にパッケージングする段階、（３）ＳＣＭをＰＣＢなどのカード（ｃａｒｄ）に接合する段階、（４）多数枚のカードをコネクター（ｃｏｎｎｅｃｔｏｒ）などを利用してボードに結合させる段階、（５）システムを構成するなどの５段階で構成される。
【０００４】
ＣＯＢ（ｃｈｉｐ  ｏｎ  ｂｏａｒｄ）とＭＣＭ（Ｍｕｌｔｉ−ｃｈｉｐ  Ｍｏｄｕｌｅ）などの技術は２、３の段階が結合された形態であり、以下、２.５段階と称する。
電子パッケージングの段階から０段階はチップ内部のメタライゼーション（ｍｅｔａｌｉｚａｔｉｏｎ）工程で、マイクロ接合は主に１、２の段階で使われる。
【０００５】
１段階で使われる工程としてはワイヤボンディング（ｗｉｒｅ  ｂｏｎｄｉｎｇ）、ＴＡＢ（Ｔａｐｅ  Ａｕｔｏｍａｔｅｄ  Ｂｏｎｄｉｎｇ）、フリップチップ（ｆｌｉｐ  ｃｈｉｐ）、拡散接合（ｄｉｆｆｕｓｉｏｎ  ｂｏｎｄｉｎｇ）などがあり、２段階で使われる工程としてはPTHとＳＭＴが挙げられる。
このような接合工程は半導体回路に損傷を起こさないように低い温度で接合が行わなければならない。
ここでは１段階であるチップレベル（ｃｈｉｐ  ｌｅｖｅｌ）の接合方法であるワイヤボンディング、ＴＡＢ、フリップチップ (またはC４：Ｃｏｎｔｒｏｌｌｅｄ  Ｃｏｌｌａｐｓｅ  Ｃｈｉｐ  Ｃｏｎｎｅｃｔｉｏｎ）工程中フリップチップ(またはＣ４：Ｃｏｎｔｒｏｌｌｅｄ  Ｃｏｌｌａｐｓｅ  Ｃｈｉｐ  Ｃｏｎｎｅｃｔｉｏｎ）工程を説明する。
【０００６】
フリップチップと言う用語はベアチップ（ｂａｒｅ  ｃｈｉｐ）を引っくり返して基板に接合する形状から由来する。フリップチップは６０年代初にＩＢＭが信頼性の低い手作業によるワイヤボンディング（ｍａｎｕａｌ  ｗｉｒｅ  ｂｏｎｄｉｎｇ）を取り替える目的で開発した。ＩＢＭで開発した当時にはＣ４（Ｃｏｎｔｒｏｌｌｅｄ  Ｃｏｌｌａｐｓｅ  Ｃｈｉｐ  Ｃｏｎｎｅｃｔｉｏｎ）という名称と知られていた。
この方法はベアチップ（ｂａｒｅ  ｃｈｉｐ）のＡ１パッドの上に形成されたメタライゼーション（ｍｅｔａｌｉｚａｔｉｏｎ）部位にソルダバンプ（ｓｏｌｄｅｒ  ｂｕｍｐ）を蒸着させて、リフロー（ｒｅｆｌｏｗ）ソルダリング工程でソルダの形状を球形に作る。
【０００７】
ソルダが装着されたベアチップはリフローソルダリング工程で基板に接合させる。ソルダバンプ（ｓｏｌｄｅｒ  ｂｕｍｐ）を蒸着させるためにはベアチップ表面のアルミニウムパッド（Ａ１  ｐａｄ）上にＣｒ、Ａｕ、Ｔｉ、Ｃｕなどの金属を蒸着またはエッチング（ｅｔｃｈｉｎｇ）などの方法でメタライジング（ｍｅｔａｌｉｚｉｎｇ）してソルダの濡れることができるように表面を処理しなければならない。これをＵＢＭ（Ｕｎｄｅｒ  Ｂｕｍｐ  Ｍｅｔａｌｌｕｒｇｙ）とも呼ぶ。
【０００８】
ソルダの溶融時にソルダが濡れる（ｗｅｔｔｉｎｇ）ことによって他の所へ流れて回路に短絡（ｓｈｏｒｔ−ｃｉｒｃｕｉｔ）が発生することを防止するためにパッシベーション層（ｐａｓｓｉｖａｔｉｏｎ）をソルダの周りに形成させる。
パッシベーション層は絶縁だけではなく回路やシリコーン（ｓｉｌｉｃｏｎ）表面を不純物や水気などから保護する役目をする。
ソルダの成分はセラミックス（ｃｅｒａｍｉｃ）基板の場合には９５％Ｐｂ−５％Ｓｎ（Ｔｍ＝３１５℃）を使って、PCBなどの基板では３７％Ｐｂ−６３％Ｓｎ（Ｔｍ＝１８３℃）の工程（ｅｕｔｅｃｔｉｃ）造成を使う。
【０００９】
フリップチップはリフローソルダリング（ｒｅｆｌｏｗ  ｓｏｌｄｅｒｉｎｇ）工程を利用してソルダバンプを接合するので自己整列の效果（ｓｅｌｆ−ａｌｉｇｎｉｎｇ  ｅｆｆｅｃｔ）を得ることができるし、チップ内部回路でパッド（ｐａｄ）の位置を必要によって決めることができるので回路設計を単純化させて回路線の長さを減少させて電気的性能を高めることができる。
【００１０】
また、回路線による抵抗が減少して所要電力と抵抗熱を減らすことができて、パッケージング方法の中で集積密度が一番高い。
フリップチップ方法は集積密度を高めて電力の消耗を減らすことができるので通信装備などに幅広く使われており、ＣＯＢとＭＣＭの基本要素となる。
集積密度が増加するによって単位面積当たりの発熱量も増加するので冷却が非常に重要である。フリップチップと基板の回路線を連結するために多層基板（ｍｕｌｔｉ−ｌａｙｅｒ  ｓｕｂｓｔｒａｔｅ）がたくさん使われており、基板間の連結はビア（ＶＩＡ）を通じて行われる。
【００１１】
基板とチップ及びソルダ接合部のＣＴＥミスマッチ（ｍｉｓｍａｔｃｈ）によって発生した熱応力のために接合部が破壊されることを防止するためにエポキシレジン（ｅｐｏｘｙ  ｒｅｓｉｎ）でチップと基板の間を埋めるアンダーフィル（ｕｎｄｅｒｆｉｌｌ）作業を行い、熱応力を減少させて疲労寿命を増加させる。
【００１２】
このようなフリップチップ技術は既存のソルダ（ｓｏｌｄｅｒ）を利用した接続工程で低価、極微細電極ピッチ可能、フラックスレス（ｆｌｕｘｌｅｓｓ）の環境親和的な工程、低温工程などの長所を持つ伝導性接着剤を利用した接続で取り替えられている。
伝導性接着剤を利用したフリップチップ技術はパッドに均一な高さのバンプ（Ｂｕｍｐ）を形成する工程、伝導性粒子が含まれた接着剤を塗布する工程、チップと基板との接合工程で構成される。
このようなフリップチップ技術を構成する多くの工程中、バンプ形成技術は微細なパッドごとに選択的に望む高さのバンプを形成させなければならない困難がある。
【００１３】
バンプ形成方法として現在は蒸着法（Ｅｖａｐｏｒａｔｉｏｎ）、スパッタリング法（Ｓｐｕｔｔｅｒｉｎｇ）、電解鍍金法（Ｅｌｅｃｔｒｏｐｌａｔｉｎｇ）などの方法とフォトリソグラフィ（Ｐｈｏｔｏｌｉｔｈｏｇｒａｐｈｙ）を混合したバンプ形成方法とゴールドスタッド（Ｇｏｌｄ  ｓｔｕｄ）バンプを機械的に形成させる方法などが主に使われている。
韓国特許出願２００１−００２２９９６ 号では、フォトリソグラフィを用いたバンプ形成方法が開示されている。
既存の高密度フリップチップ実装パッドの製造方法は次のような２種類の方法がある。
その一つの方法はサブトラクティブ（Ｓｕｂｔｒａｃｔｉｖｅ）法として銅箔または直流電気銅鍍金上に感光性レジストを付けて露光/現像フォトリソグラフィ法でレジストパターンを形成した後エッチングで不必要な銅を除去して、最後に残る回路の上にレジストを除去する方法である。
【００１４】
図１ａないし図１ｅは従来技術によるフリップチップバンプパッドの形成方法の順序図である。
図１ａを参照すれば、絶縁材（１１０）上に銅箔または直流電気銅鍍金によって銅パッド（１２０）を形成した後、図１ｂに示したように感光材（１３０）を加える、ここでは感光材としてドライフィルムを使う。
そして、図１ｃを参照すればドライフィルム（１３０）を露光/現像して銅パッド（１２０）の上部にあるドライフィルム（１３０）を除去してレジストパターンを形成する。
【００１５】
図１ｄを参照すれば、レジストパターンが形成された銅パッド（１２０）の上部にエッチングをして銅箔または直流電気銅鍍金によって形成された銅パッド（１２０）を除去する。
以後に、図１ｅを参照すればレジストパターン（１３０）を除去して、表面処理をしてバンプパッドの最終製品を形成する。
しかし、上記のような従来方法ではフリップチップパッドが台形状に形成されてパッド表面を規定サイズに設定しようとすればパッド下部が規定サイズより大きくなって横のパッドと十分な空間を確保することができなくなる問題点がある。
【００１６】
この方法では微細回路の形成能力は銅の厚さとレジストの解像度に依存されるが、銅をエッチングするメカニズムでは一般的に銅の厚さに対するアスペクト比率が２．０であれば、すなわち銅の厚さ１０ｕｍの場合ライン（ｌｉｎｅ）／スペース（ｓｐａｃｅ）２０ｕｍ／２０ｕｍが限界である。この場合直径４０ｕｍのＳＭＤ構造フリップチップパッドを形成すればパッドピッチは１６０ｕｍが限界である。
【００１７】
図２ａないし図２ｅは他の従来技術によるバンプパッド形成方法の流れ図である。
図２ａを参照すれば、絶縁材（２１０）上に薄膜無電解銅鍍金をして、図２ｂを参照すればその上にドライフィルム（２３０）を加えて、ドライフィルム（２３０）を露光現像してレジストパターン（２３０）を形成する。
そして、図２ｃを参照すれば、電解銅パルス鍍金で回路を形成して、図２ｄを参照すれば不必要なレジスト及び無電解銅を除去して回路を形成して、図２ｅを参照すれば表面処理をして最終製品であるバンプパッドを形成する。
【００１８】
この方法の微細回路形成能力は絶縁層表面の凹凸、無電解銅鍍金の厚さ、レジストの解像度、電解銅鍍金の析出能力に依存するが、現行技術ではライン／スペースが１５ｕｍ／１５ｕｍまでが限界である。   この場合、直径４９ｕｍのＳＭＤ構造フリップチップパッドを形成すればパッドピッチを１００ｕｍとすることが可能になる。
【００１９】
しかし、電解銅パルス鍍金は析出する結晶構造が大きいために結晶と結晶の間が後工程の酸で粒界エッチングされると表面が大きな凹凸状態になって、その凹凸に対するソルダーレジスト残渣や表面平坦性の不足によってフリップチップの接合不良の原因となる。
【特許文献１】韓国特許出願２００１−００２２９９６号
【発明の開示】
【発明が解決しようとする課題】
【００２０】
したがって、本発明は上記のような問題点を解決するために案出されたもので、最近要求されている回路の微細化、高度な電気特性、高信頼性、高速信号の伝送、高機能化などを満足させるフリップチップバンプパッド形成方法及びその構造を提供することを目的とする。
【課題を解決するための手段】
【００２１】
上記のような目的を果たすための本発明は絶縁層の表面に無電解銅鍍金をして無電解銅鍍金層を形成して感光材を塗布する第１段階と、上記感光材を露光／現像してレジストパターンを形成して、パルス鍍金でパルス鍍金層を形成する第２段階と、上記第２段階で形成されたパルス鍍金層上に電解銅直流鍍金を施して直流鍍金層を形成する第３段階と、及び上記第２段階で形成されたレジストパターンを除去して、上記第１段階で形成された無電解銅鍍金層を除去する第４段階を含んでなることを特徴とする。
【００２２】
また、上記の本発明の第１段階は絶縁層の表面に無電解銅鍍金をして無電解銅鍍金層を形成する過程、及び形成された無電解銅鍍金層上に感光材を塗布する過程を含んでなることを特徴とする。
また、本発明は絶縁層上に積層された無電解銅鍍金の薄膜パターン層、上記無電解銅鍍金の薄膜パターン層上に積層されたパルス鍍金層、及び上記パルス鍍金層上に積層された直流鍍金層を含んでなることを特徴とする。
また、本発明では、上記パルス鍍金層と上記直流鍍金層が総２０ｕｍであることを特徴として、上記直流鍍金層は５〜１０ｕｍであることを特徴とする。
【発明の効果】
【００２３】
上記のように本発明によれば、表面が平滑な微細回路、高密度バンプパッドを形成させる效果がある。また、本発明によれば、パッド表面が平滑であるためソルダレジストを除去しやすくなり、ソルダレジストの小径オープニングを作りやすくする效果がある。
また、本発明によれば、パッド表面が平坦であるためワイヤボンディング対応の微細パッドを形成させることが可能になる效果がある。
【発明を実施するための最良の形態】
【００２４】
早速、図３ａ以下の図面を参照して本発明の望ましい一実施例を詳しく説明すれば次のようである。図３ａないし図３ｆは本発明の望ましい一実施例によるフリップチップバンプパッドの形成方法の流れ図である。図面を参照すれば、絶縁層（３１０）上に薄膜無電解銅鍍金を施して薄膜鍍金層（３２０）を形成して電気伝導ができるようにさせる。無電解鍍金は樹脂、セラミックス、硝子などのような絶縁体の表面に導電性を付与するための有用な鍍金方法である。
【００２５】
無電解銅鍍金は絶縁体に対する鍍金であるため電気を帯びるイオンによる反応を期待することができない。無電解銅鍍金は析出反応によって形成されるようになり、析出反応は触媒によって促進される。鍍金液から銅が析出されるためには鍍金しようとする材料の表面に触媒が付着しれなければならない。これは無電解銅鍍金が複雑な前処理を必要とすることを意味する。
【００２６】
無電解銅鍍金は一般的に鍍金膜を厚くしにくいし、物性も電解銅鍍金には及ばないが最近には特性が向上されてその用途が幅広くなっている。
無電解銅鍍金は鍍金液に基板をつける方法で鍍金を行うので基板のすべての部分が鍍金される。
このような無電解銅鍍金は１）脱脂、２）ソフト腐食、３）予備触媒処理、４）触媒処理、５）活性化、６）無電解銅鍍金、７）酸化防止処理で成り立っている。
【００２７】
脱脂過程は銅箔表面に存在する酸化物や異物、特に油脂分などを酸またはアルカリ界面活性剤が含まれた薬品で除去する。 この時、処理後に界面活性剤を完全に水洗することが重要である。
ソフト腐食過程は銅箔の表面に微細な粗を作って鍍金段階で銅粒子を均一に密着させる。また脱脂でも処理されない汚染物を除去する效果もある。
予備触媒処理過程は触媒処理に先立って、低濃度の触媒薬品に基板をつけて初期処理段階で使われる薬品が汚染するとか濃度が変化するとかということを防止するための処理である。
【００２８】
尚、同じ成分の薬品槽に基板をあらかじめつけることなので触媒処理がより活性化される效果がある。予備触媒処理は一般的に１〜３％に希薄された触媒薬品を使う。触媒処理過程は基板の銅箔及びエポックシ面に触媒粒子を加えてくれる。触媒粒子はＰｄ-Ｓｎ化合物として鍍金される粒子であるＣｕ２＋はＰｄ２−が結合して促進する役目をする。
【００２９】
活性化過程は触媒処理を通じてＰｄ―Ｓｎが基板の表面に塗布された状態で銅鍍金の伝導性及び親和力を高めるためにＳｎとＰｄを強制でイオン化させる作業を遂行する。
この時、離れたＳｎ成分を除去するための濾過システムが必ず必要である。無電解銅鍍金の化学反応は銅の析出、液分解反応、安定化反応で成り立っている。
【００３０】
鍍金反応が持続するためには、上記のような三つの反応が均衡を保たなければならなく、このために鍍金液の造成を制御するのが重要である。造成を維持するためには不足な成分の適切な供給、機械撹拌、鍍金液の順化システムなどが適正に運営されなければならない。
反応の結果で発生する副産物のための濾過装置が必要であり、これを活用することで鍍金液の使用時間が延長される。一方、銅鍍金は厚さによってヘビー銅鍍金、ミディアム銅鍍金、ライト銅鍍金で区分することができる。
酸化防止過程は無電解銅鍍金後に残存するアルカリ成分によって鍍金膜が酸化されることを防止するために酸化防止膜を全面にコーティングする。
以後に、図３ｂを参照すれば、感光剤(ドライフィルム)を加えた後、画像形成工程を遂行して鍍金レジストパターン（３３０）を形成する。
【００３１】
画像形成工程は感光性材料を塗布するラミネーションと露光、現像の順に進行される。画像形成工程は写真法とスクリーン印刷法で分けられる。 以下では各方法を説明する。写真法は配線パターンが出力されたアートワークフィルムを利用する方法である。写真法はドライフィルムを感光性材料で使用するＤ／Ｆ法と液体状態の感光材を使用する液状感光材法に分けられる。
【００３２】
Ｄ／Ｆ法は正面処理でＤ／Ｆの密着性を高めた基板にラミネイトを利用してＤ／Ｆを加える。ラミネーションする時には基板との密着性を追加的に確保するために加熱されたローラーでＤ／Ｆを熱圧搾する。
この時、カバーフィルムをむいてマイラー（ｍｙｌａｒ）フィルムを残しておいて感光材であるフォトレジストフィルムを保護する。
Ｄ／Ｆラミネーションを遂行する時には、特にほこりのような異物から汚染されることを徹底的に防止しなければならない。ラミネーション工程の品質に影響を及ぼす要素としては圧搾用ローラーの温度、圧搾の速度、基板の温度などがある。
【００３３】
例えば、圧搾用ローラーの温度は１１０±１０℃以内に維持されなければならなく、また基板の温度は５０℃〜７０℃位に維持されなければならない。
一方、液状感光材法は感光される液体状態の感光材を基板にコーティングして乾燥する方法で、Ｄ／Ｆを加える時と等しい效果を得る。 液状感光材はＤ／Ｆより薄く塗布することができてより微細な回路パターンを形成するのに有利である。
【００３４】
尚、表面に凹凸がある場合、 凹凸を埋めて均一な表面を形成させる特性もＤ／Ｆに比べて優秀である。
しかし、にほこりのような汚染に弱くて、作業が難しくて、均一な厚さでコーティングしにくい短所がある。現在使われているコーティング方式としてはスクリーンコーティング方式、ディープコーティング方式、ロールコーティング方式、ＥＤ方式などがある。
【００３５】
液状感光材は塗布した後、そのまま使用することができないし、オーブンで乾燥する硬化過程が追加的に必要である。
露光と言うのは言葉とおり光に露出させる工程である。Ｄ／Ｆや液状感光材をコーティングした基板にアートワークフィルムを密着させた後に紫外線をあてて感光材を光に反応させる工程である。
【００３６】
アートワークフィルムを基板と密着させた状態で紫外線をあてれば配線パターン部位では紫外線が透過することができずその以外の部分では紫外線が透過される。紫外線に露出されたＤ／Ｆや液状感光材は重合反応によって硬化されて、その以外の部位は変化しない。
露光に影響を及ぼす要素には露光量、アートワークフィルムの密着のための真空補助道具の性能、露光量の均一度、真空度、露光時間、紫外線ランプの性能などがある。
現像は紫外線に露出して硬化された部分を残して、その以外の部分は溶解させて除去する過程である。現像を通じてアートワークフィルム上の配線パターンがようやく基板に現われる。現像液としては炭酸ナトリウムや炭酸カリウムが使われる。
【００３７】
Ｄ／Ｆを使用する場合に、現像作業に先立ってマイラー（Ｍｙｌａｒ）フィルムを除去する。現像後には基板に残る現像液を除去するために水洗と乾燥工程を遂行する。
露光を行った状態でも配線パターンが観察されるが鮮明ではない。しかし現像を行われとフォトレジストが選択的に除去されて配線パターンが鮮明に現われる。現像工程に影響を及ぼす要素には現像液の濃度と温度、現像圧力、消泡剤の種類、水洗圧力と温度、現像時間と水洗時間の比率、乾燥温度と時間等がある。
【００３８】
写真法に引き続きスクリーン印刷法を説明する。スクリーン印刷法はスクリーン版を利用して配線パターンを転写する方法として、この方法は写真法とは異なり、スクリーン印刷する方式で配線パターンを基板に転写する。
スクリーン印刷法を適用するためにはスクリーンを作る製版作業が先に行なうのがよい。ここではまず製版作業の原理と作業過程を説明して、引き続き、スクリーンを利用して配線パターンを印刷する方法を説明する。
製版と言うのは配線パターンを初めとする各種パターンを印刷するためのスクリーンを作る過程を言う。製版の過程は次のようである。まず、製版用フレームの上にスクリーンを広げる。スクリーンを広げる時は手動工具や自動機械を使って、バイアスをかけるようにフレームに対して均一にスクリーンを広げておく。
【００３９】
次に、引張機を利用してスクリーンの４辺を均一な力で引っ張る状態で専用の接着剤やテープで製版用フレームに固定させる。引張機は空圧を利用して引張力を供給する。
尚、スクリーン上で引張力が均一であるかどうかを確認するために引張力測定機を広がったスクリーンの上において引張力を測定する。引張力が均一ではないスクリーンに配線パターンを印刷すればパターンに歪みが発生して断線や短絡のような不良が発生する。
以上のような過程を経って製版用フレームにスクリーンが固定されて、配線パターンをスクリーン上に形成する。
【００４０】
以後に過程は脱脂、感光乳剤のコーティング、乾燥、アートワークフィルム準備、露光、現像、乾燥、検査に成り立っている。
脱脂過程はスクリーンに付いている油脂分を中性洗剤または弱アルカリ水溶液で除去及び洗滌することで次の段階で感光乳剤の接着性が高くなる。
感光乳剤のコーティング過程はスクリーンの両面を同時にコーティングして、用途によってコーティングの厚さを異にする。感光乳剤ではゼラチン、ＰＶＡの重クロム酸塩、ゼラチン鉄塩、ジアゾなどが使われる。
感光乳剤のコーティング後には乾燥させて露光作業に備える。アートワークフィルム準備過程はスクリーンに伝写する配線パターンが出力されたアートワークフィルムを準備する。露光及び現像過程はアートワークフィルムをスクリーンと密着させた後に水銀などのような光源で光を照射して露光させる。
【００４１】
スクリーンに使われた感光乳剤は水溶性であるため、露光後に水を利用して現像する。こうすることでスクリーン上に配線パターンが現われるようになる。
乾燥過程は現像のために使われた水を乾燥する。検査過程は製版状態を肉眼で確認して再現性、乳剤の密着及び固定状態、パターンの鮮明度などを確認する。
【００４２】
スクリーン印刷と言うのはスクリーン上にての配線パターンを印刷方式で基板に伝写することである。スクリーンでパターンのない部分はメッシュになっているので、スクリーンの上にレジストインクを注いでおいてスキージというゴムバーで擦るとインクがスクリーンを通過して下の基板で絞り出される。この時、パターンが存在する部分ではインクが通過することができないので基板上にはスクリーンのパターンが印刷される。
スクリーン印刷を他の言葉で「シルクスクリーン」と言うのが、これは初期にスクリーンの材料としてシルクを使ったからである。スクリーン印刷の最大の特徴は量産性である。
【００４３】
スクリーンを印刷機に設置した後、単純にスキージでインクを押しだすと望むパターンが基板に伝写されるので作業時間が写真法に比べて画期的に短縮される。
スキージはスキージと基板が成す角度、印刷速度、刃の形を考慮して適切に選択しなければならない。スキージは耐磨耗性と溶剤に対する耐性が要求される。傾斜度は５０〜８０°で、ウレタンゴムが主に使われる。
【００４４】
スクリーン印刷が完了すればレジストインクを硬化させる。硬化は一般的に「乾燥」という用語が使われて、乾燥作業では印刷した基板を乾燥用ラックに入れてレジストインクの特性に相応しい条件で乾燥させる。大量生産用でスクリーン印刷から乾燥までは一括で行う専用の装備を使ったりする。
乾燥方法には常温乾燥、温風乾燥、伝熱乾燥、遠赤外線乾燥及び紫外線乾燥がある。遠赤外線乾燥方法が主に使われてきたが、最近では紫外線乾燥方法も多く使われている。
【００４５】
紫外線乾燥は紫外線ランプを使用するのでＵＶインクにおいて有效である。特に、乾燥時間が数秒しか必要なくて作業時間が大きく短縮されて装置を大型化する必要がなくて空間を節約することができる。
乾燥が不十分であると腐食工程で腐食液をまくスプレー圧力によってレジストインクが損傷されて保護しなければならない銅箔が腐食される場合もあるので気を付けなければならない。
図３ｃでは電解銅パルス鍍金で回路を形成する。この時、パルス鍍金による鍍金層（３４０）の深さは５〜１０ｕｍが適切である。
【００４６】
パルス鍍金はパルス波形の電流を利用して行う電気鍍金法を言う。 化学的な合成に対照的に電解では誰もが与えられた電流密度を操作してシステムの反応速度を制御することができるし、電極電位を調節することで反応の駆動力の量を容易に選択することができるし、最近の電子技術はほとんど時間の関数に適用されて与えられた電流と電位によって電解の固有の長所を大きく向上させたが、パルス鍍金はこのような長所を全部含んでいる。
【００４７】
実在的な波形には、電流のない周期または両極パルスによって現われる陰極パルス、重ねられた変調を持つＤＣ、陽極パルスの連続による陰極パルスの連続、ｇａｌｖａｎｏｓｔａｔｉｃまたはｐｏｔｅｎｔｉｏｓｔａｔｉｃパルス、四角形の波形または変調されたサイン（ｓｉｎｅ）波形のパルスがある。
パルス鍍金の主要目的は次のようである。
―蒸着物の物性すなわち、気孔度、軟性、硬度、電気伝導度、耐磨耗性、表面の粗いなどの向上。
―ＤＣ鍍金で得られる構造と造成の合金蒸着。
―周期的に反転される極性による鍍金層厚さの分布の向上。
―より良い制限項目によってパルス鍍金が成り立つと言っても平均蒸着速度の増加。
【００４８】
以後に、図３ｄを参照すれば、無電解パルス銅鍍金層上にＤＣ鍍金による鍍金層（３５０）を形成する。
直流鍍金と言うのは直流（ＤＣ）の使用でパルス鍍金層の表面に金属をコーティングする過程である。
【００４９】
鍍金タンクでパルス鍍金層上に銅で鍍金をする場合に、バッテリーが直流の供給源ではあるものの、実用的ではない。商業的には整流器（ｒｅｃｔｉｆｉｅｒｓ）と呼ばれる装置が交流（ＡＣ）を直流（ＤＣ）で切り替えるのに使われる。
整流器の陰極ターミナルに鍍金する部品を連結する。鍍金される部品は陰極に荷電されて、それは陰極（ｃａｔｈｏｄｅ）と呼ばれる。タンク内の溶液は銅をイオン形態で含む。
整流器の両極ターミナルには金属などが連結される。銅、または両極に荷電された電極である銅を陽極（ａｎｏｄｅ）と呼ぶ。工程が進行されれば金属銅陽極は溶解されて溶液は深い緑色を形成する。
【００５０】
そして、陰極では部品表面に流れる電流は溶液で銅の状態を変化させて金属銅として部品表面上に析出されるようにする。
析出された銅の量は電流量（アンペアとして）と鍍金「槽」で部品に電流が流れる時間の長さによって調節される。鍍金時間は普通１０〜３０分である。
【００５１】
鍍金する金属の厚さを調節するためには鍍金される部品の表面積を分からなければならない。ここでは平方フィートで面積を表す。 面積が分かってから、次に鍍金エンジニアの望む厚さを得るために適切な電圧を加えて電流を調節して時間を選択する。
ＡＳＦは表面積１平方フィート当たり流れる電流（アンペアとして）を意味して電流密度（ｃｕｒｒｅｎｔ  ｄｅｎｓｉｔｙ）と呼ぶ。各鍍金浴ごとに適切な電流密度の範囲を持っている。とても低い電流が適用されれば、表面が鮮明ではなくて鈍くコーティングされる。
【００５２】
一方、電流密度が高ければ、粗くて立上にコーティングされる。シアン化亜鉛はたいてい２５ＡＳＦの平均電流密度で操作されて酸性銅とニッケルのような酸性浴は約平均５０ＡＳＦより高い電流密度で操作される。
次に、図３ｅを参照すれば、不必要になったレジストパターン（３３０）を剥離して、図３ｆを参照すれば無電解銅鍍金層（３２０）を除去する。
【００５３】
図４ａは従来技術によるバンプパッドの銅鍍金析出構造の表面図であり、図４ｂは従来技術によるバンプパッドの銅鍍金析出構造の側面図である。 ４ｃは本発明によるバンプパッドの銅鍍金析出構造の表面図であり、図４ｄは本発明によるバンプパッドの銅鍍金析出構造の側面図である。
図４ａ及び図４ｂを参照すれば、表面と側面 から見た時、銅鍍金の析出構造が大きさのため結晶と結晶の間が後工程の酸で粒界エッチングされてその表面が大きい凹凸状態になって、その凹凸に対するソルダレジスト残渣や表面平坦性の足によってフリップチップの接合不良の原因となる。
【００５４】
しかし、図４ｃ及び図４ｄを参照すれば、本発明によれば表面と側面から見た時、銅鍍金析出構造が従来技術と比べた時相対的に小さいため結晶と結晶の間が後工程の酸で粒界エッチングされても表面の凹凸状態が大きくないのでフリップチップの接合がよくて不良率を低める效果がある。
以上で説明したことは本発明によるフリップチップバンプパッド形成方法及びその構造を実施するための一つの実施例に過ぎない。本発明は上のような実施例に限定されなく、以下の特許請求範囲で請求する本発明の要旨を外さず当該発明の属する分野において通常の知識を持つ者なら誰でも多様な変更実施が可能である。
【図面の簡単な説明】
【００５５】
【図１ａ】図１ａは従来技術によるフリップチップバンプパッド形成方法の順序図。
【図１ｂ】図１ｂは従来技術によるフリップチップバンプパッド形成方法の順序図。
【図１ｃ】図１ｃは従来技術によるフリップチップバンプパッド形成方法の順序図。
【図１ｄ】図１ｄは従来技術によるフリップチップバンプパッド形成方法の順序図。
【図１ｅ】図１ｅは従来技術によるフリップチップバンプパッド形成方法の順序図。
【図２ａ】図２ａは他の従来技術によるバンプパッド形成方法の流れ図。
【図２ｂ】図２ｂは他の従来技術によるバンプパッド形成方法の流れ図。
【図２ｃ】図２ｃは他の従来技術によるバンプパッド形成方法の流れ図。
【図２ｄ】図２ｄは他の従来技術によるバンプパッド形成方法の流れ図。
【図２ｅ】図２ｅは他の従来技術によるバンプパッド形成方法の流れ図。
【図３ａ】図３ａは本発明の望ましい一実施例によるフリップチップバンプパッド形成方法の流れ図。
【図３ｂ】図３ｂは本発明の望ましい一実施例によるフリップチップバンプパッド形成方法の流れ図。
【図３ｃ】図３ｃは本発明の望ましい一実施例によるフリップチップバンプパッド形成方法の流れ図。
【図３ｄ】図３ｄは本発明の望ましい一実施例によるフリップチップバンプパッド形成方法の流れ図。
【図３ｅ】図３ｅは本発明の望ましい一実施例によるフリップチップバンプパッド形成方法の流れ図。
【図３ｆ】図３ｆは本発明の望ましい一実施例によるフリップチップバンプパッド形成方法の流れ図。
【図４ａ】図４ａは従来技術によるバンプパッドの銅鍍金析出構造の表面図。
【図４ｂ】図４ｂは従来技術によるバンプパッドの銅鍍金析出構造の側面図。
【図４ｃ】図４ｃは本発明によるバンプパッドの銅鍍金析出構造の表面図。
【図４ｄ】図４ｄは本発明によるバンプパッドの銅鍍金析出構造の側面図。
【符号の説明】
【００５６】
３１０：絶縁材
３２０：感光材
３３０：レジストパターン
３４０：パルス鍍金層
３５０：直流鍍金層
【図１ａ】
2005197649.tif 000003
【図１ｂ】
2005197649.tif 000004
【図１ｃ】
2005197649.tif 000005
【図１ｄ】
2005197649.tif 000006
【図１ｅ】
2005197649.tif 000007
【図２ａ】
2005197649.tif 000008
【図２ｂ】
2005197649.tif 000009
【図２ｃ】
2005197649.tif 000010
【図２ｄ】
2005197649.tif 000011
【図２ｅ】
2005197649.tif 000012
【図３ａ】
2005197649.tif 000013
【図３ｂ】
2005197649.tif 000014
【図３ｃ】
2005197649.tif 000015
【図３ｄ】
2005197649.tif 000016
【図３ｅ】
2005197649.tif 000017
【図３ｆ】
2005197649.tif 000018
【図４ａ】
2005197649.tif 000019
【図４ｂ】
2005197649.tif 000020
【図４ｃ】
2005197649.tif 000021
【図４ｄ】
2005197649.tif 000022